МНОГОСЛОЙНЫЙ ГИПСОКАРТОННЫЙ ЛИСТ, СОПУТСТВУЮЩИЕ СПОСОБЫ И СУСПЕНЗИИ

1. Композитный гипсокартонный лист, содержащий:
(a) сердцевину листа, содержащую затвердевший гипс и образованную из первой суспензии, содержащей воду и штукатурный гипс, причём сердцевина имеет первую и вторую сторону сердцевины; а также
(b) концентрированный слой, расположенный во взаимосвязанном отношении с первой лицевой стороной сердцевины и сформованный из второй суспензии, содержащей воду, штукатурный гипс и полисахарид, который образует комплекс с ионами кальция.
2. Композитный гипсокартонный лист по п. 1, отличающийся тем, что полисахарид, который образует комплекс с ионами кальция, увеличивает вязкость суспензии по меньшей мере на около 100% в течение 10 секунд.
3. Композитный гипсокартонный лист по п. 1 или 2:
первая суспензия, необязательно содержащая улучшающую добавку, и вторая суспензия, содержащая улучшающую добавку, сердцевина, имеющая первую и вторую сторону, и плотность в сухом состоянии;
концентрированный слой, нанесённый во взаимосвязанном отношении на первую сторону сердцевины, и имеющий плотность в сухом состоянии по меньшей мере в около 1,1 раз выше, чем у сердцевины листа; и
если улучшающая добавка присутствует в первой суспензии, то улучшающая добавка вводится в большей концентрации во вторую суспензию, чем в первую суспензию.
4. Композитный гипсокартонный лист по любому из пп. 1-3, содержащий сердцевину, имеющую первую толщину в сухом состоянии, и концентрированный слой, имеющий вторую толщину в сухом состоянии, первая толщина в сухом состоянии превышает вторую толщину в сухом состоянии, концентрированный слой, имеющий первую сторону и вторую сторону, первая сторона концентрированного слоя обращена к первой стороне сердцевины листа, дополнительно содержащий верхний покровный лист, обращённый ко второй стороне концентрированного листа, и нижний покровный лист, обращённый ко второй стороне сердцевины листа.
5. Композитный гипсокартонный лист по любому из пп. 1-4, отличающийся тем, что улучшающая добавка содержит (i) по меньшей мере один прежелатинизированный крахмал и/или (ii) по меньшей мере один сырой крахмал, имеющий пиковую вязкость от около 100 единиц Брабендера до около 900 единиц Брабендера, при измерении вязкости посредством введения крахмала в суспензию с водой при концентрации крахмала, составляющей 15% в пересчёте на твёрдое вещество, и с использованием прибора Viscograph-E, настроенного на 75 об/мин и 700 смг, в котором крахмал нагревают от 25 до 95ºC со скоростью 3ºC/мин, затем суспензию выдерживают при 95ºC в течение десяти минут, а затем крахмал охлаждают до 50ºC со скоростью -3ºC/минуту.
6. Способ получения композитного гипсокартонного листа, включающий:
(а) смешивание по меньшей мере воды, штукатурного гипса и необязательной улучшающей добавки для образования первой суспензии;
(b) приготовление второй суспензии, содержащей штукатурный гипс, воду, улучшающую добавку и полисахарид, который образует комплекс с ионами кальция;
(с) нанесение второй суспензии во взаимосвязанном отношении на первый покровный лист для образования концентрированного слоя, имеющего первую сторону и вторую сторону, причём первая сторона концентрированного слоя обращена к первому покровному листу;
(d) нанесение первой суспензии во взаимосвязанном отношении на концентрированный слой для образования сердцевины листа, имеющей первую сторону и вторую сторону, первая сторона сердцевины листа обращена ко второй стороне концентрированного листа;
(е) нанесение второго покровного листа во взаимосвязанном отношении на вторую сторону сердцевины листа для образования заготовки листа; и
(f) сушку заготовки листа для образования листа.
7. Способ по п. 6, отличающийся тем, что полисахарид представляет собой альгинатное соединение, которое увеличивает вязкость суспензии на от около 100 до около 500% в течение 30 секунд, и он присутствует в суспензии в количестве от около 0,0001 до около 1% от массы штукатурного гипса.
8. Способ по п. 6 или 7, отличающийся тем, что вторую суспензию формуют в первом смесителе, штукатурный гипс, воду и необязательную улучшающую добавку смешивают во втором смесителе, и полисахарид добавляют к штукатурному гипсу, воде и необязательной улучшающей добавке у выходного отверстия из второго смесителя с образованием первой суспензии.
9. Суспензия, содержащая воду, штукатурный гипс, улучшающую добавку и полисахарид, который образует комплекс с ионами кальция.
10. Суспензия по п. 9, отличающаяся тем, что полисахарид представляет собой альгинатное соединение.